Procédé de démétallisation de fibres d’acier revêtues destinées au renforcement d’articles polymérisés comprenant au moins une étape de traitement électrochimique dans laquelle les fibres d’acier sont immergées dans un bain de traitement comprenant une solution d’un sel alcalin de pyrophosphate à une concentration comprise entre 10 et 1900 g/l en étant soumises à un courant anodique, l’intensité de courant massique allant de 1 à 2500 A/kg de fibres d’acier, le temps de séjour des fibres d’acier dans le bain allant de 1 min à 90 min. Procédé de démétallisation selon la revendication précédente dans lequel la température du bain de traitement va de 10°C à 80°C, de préférence de 20°C à 60°C. Procédé de démétallisation selon l’une quelconque des revendications précédentes dans lequel l’intensité de courant massique va de 1 à 500 A/kg de fibres d’acier, de manière préférée de 1 à 300 A/kg de fibres d’acier, préférentiellement de 2 à 300 A/kg de fibres d’acier, de manière très préférée de 5 à 20 A/kg de fibres d’acier. Procédé de démétallisation selon l’une quelconque des revendications précédentes dans lequel le sel alcalin de pyrophosphate est choisi parmi le pyrophosphate de potassium et le pyrophosphate de sodium, et est préférentiellement le pyrophosphate de potassium. Procédé de démétallisation selon l’une quelconque des revendications précédentes dans lequel la concentration en sel alcalin dans le bain de traitement va de 50 à 1000 g/l, de manière préférée de 50 à 500 g/l et très préférentiellement de 75 à 300 g/l. Procédé de démétallisation selon l’une quelconque des revendications précédentes dans lequel les fibres d’acier présentent une teneur en gomme allant de 0 à 15% en poids de fibres d’acier, de préférence de 0 à 10% en poids de fibres d’acier et de manière préférée de 0 à 4% en poids de fibres d’acier. Procédé de démétallisation selon l’une quelconque des revendications précédentes dans lequel les fibres d’acier sont des fibres en acier revêtues d’un revêtement métallique choisi parmi le laiton, le zinc, le bronze. Procédé de démétallisation selon l’une quelconque des revendications précédentes dans lequel la teneur en revêtement métallique des fibres d’acier va de 0,01 à 0,50% en poids par rapport à la masse de métal des fibres d’acier. Procédé de démétallisation selon la revendication précédente dans lequel le revêtement des fibres d’acier est le laiton, la teneur en cuivre dans les fibres d’acier allant de 0,1 à 0,3% en poids et la teneur en zinc dans les fibres d’acier allant de 0,05 à 0,20% en poids par rapport à la masse de métal des fibres d’acier. Procédé de démétallisation selon l’une quelconque des revendications précédentes dans lequel les fibres d’acier présentent un diamètre allant de 0,1 mm à 2 mm. Procédé de démétallisation selon l’une quelconque des revendications précédentes dans lequel les fibres d’acier présentent individuellement une longueur d’au plus 10 cm. Procédé de démétallisation selon l’une quelconque des revendications précédentes dans lequel le temps de séjour est ajusté de manière à réduire la teneur en revêtement métallique par rapport à la masse de métal des fibres d’acier d’au moins 90%. Procédé de démétallisation selon l’une quelconque des revendications précédentes dans lequel les articles polymérisés sont des articles de caoutchouc choisis parmi les bandages pour véhicules, les chenilles, les bandes transporteuses, et très préférentiellement sont constitués de bandages pour véhicules. Procédé de démétallisation selon l’une quelconque des revendications précédentes dans lequel les fibres d’acier sont issues de l’armature de sommet, de l’armature de carcasse et de tringles de bandages pour véhicules lorsque ces éléments sont renforcés de fils métalliques. Utilisation de fibres d’acier issues du procédé de démétallisation selon l’une quelconque des revendications précédentes pour la fabrication de fils de renforcement pour articles polymériques renforcés.